(57)【要約】【課題】  可視領域における吸収波長領域が広く、有機溶剤に対する溶解性と他の配合成分との相溶性に優れた新規な吸光性有機化合物を提供することによって、高感度で安定性の優れた光重合性組成物を提供することを課題とする。【解決手段】  特定の構造、性質を有する、分子内にメロシアニン色素骨格を含む構成単位とその他の単量体からなる構成単位とを含んでなるメロシアニン色素共重合体を提供することによって前記課題を解決する。【選択図】  なし【特許請求の範囲】
【請求項１】
一般式１で表される構成単位と、一般式２で表される構成単位とを含んでなるメロシアニン色素共重合体。一般式１：
【化１】
2006002069.tif 000033
（一般式１において、G１は水素原子または脂肪族炭化水素基を表し、それらの脂肪族炭化水素基は置換基を有していてもよい。G２は酸素原子または窒素原子を表し、窒素原子には水素原子が結合する。Lは連結基を表し、Mはメロシアニン色素を表す。）
一般式２：
【化２】
2006002069.tif 000034
（一般式２において、G３は水素原子または脂肪族炭化水素基を表し、G４は水酸基または直鎖状又は分岐を有する脂肪族炭化水素基、芳香族炭化水素基、エーテル基またはアミノ基を表す。）
【請求項２】
メロシアニン色素が、一般式３乃至一般式５のいずれかである請求項１記載のメロシアニン色素共重合体。
一般式３：
【化３】
2006002069.tif 000035
一般式４：
【化４】
2006002069.tif 000036
一般式５：
【化５】
2006002069.tif 000037
（一般式３乃至一般式５において、Ｚ１乃至Ｚ９は互いに同じか異なる複素環を表し、それらの複素環は置換基を有していてもよい。Ｘ１乃至Ｘ６は、それぞれ独立に、炭素原子又はヘテロ原子を表す。Ｙ１乃至Ｙ９は互いに同じか異なるヘテロ原子を表す。Ｒ１乃至Ｒ２７は、それぞれ独立して、水素原子又は置換基を表し、それらのいずれか１つは、一般式１におけるLとして連結する。また、Ｘ１乃至Ｘ６がヘテロ原子である場合、Ｒ５、Ｒ６、Ｒ１２乃至Ｒ１５及びＲ２２乃至Ｒ２７は存在しないことがある。なお、ｍは０以上の整数であり、ｍが０の場合、Ｒ３、Ｒ４、Ｒ１０、Ｒ１１、Ｒ２０及びＲ２１は存在しない。）
【請求項３】
一般式１で表される構成単位を、１乃至５０モル％含み、数平均分子量が１，０００乃至１００，０００である請求項１または請求項２記載のメロシアニン色素共重合体。
【請求項４】
請求項１乃至３のいずれかに記載のメロシアニン色素共重合体を含んでなる光重合性組成物。
【請求項５】
請求項１乃至３のいずれかに記載のメロシアニン色素共重合体の構成単位となる一般式６で表されるメロシアニン色素単量体。
一般式６：
【化６】
2006002069.tif 000038
（一般式６において、Ｇ１、Ｇ２、Ｌ、Ｍは、上記一般式１におけると同じものを表す。）
【発明の詳細な説明】
【技術分野】
【０００１】
この発明は新規なメロシアニン色素共重合体とこれを含んでなる光重合性組成物に関するものである。
【背景技術】
【０００２】
情報化時代の到来に伴い、光化学的重合が多種多様の分野で頻用されるようになり、今では、その用途は、合成樹脂の分野を越えて、塗料、印刷用刷版、印刷回路、集積回路などの情報記録や電子機器の分野にまで及ぶようになった。光化学的重合は、重合性組成物を光照射することによって重合させる技術であって、大別すると、重合性組成物を直接光照射し、活性化させることによって重合を開始させる直接的光重合と、光増感剤を共存させた状態で光照射し、光増感剤の活性種を利用することによって重合性組成物を重合させる光増感重合とがある。いずれの光化学的重合も、重合の開始及び停止が露出光源の点滅によって制御可能であり、また、露出光源の強度や波長を選択することによって、重合度や重合速度を容易に制御できる特徴を有している。しかも、光化学的重合は、一般に、重合開始エネルギーが低いために、低温でも開始させることができる。ホログラム、印刷用刷版をはじめとする情報記録の分野においては、光化学的重合のこのような利点が買われて、アルゴンレーザー、ヘリウムネオンレーザー、Ｎｄ−ＹＡＧレーザーの第二高調波などの可視光を照射することによって重合させることのできる光重合性組成物の需要が急速に高まっている。  
【０００３】
光重合性組成物へ配合する重合性化合物や重合開始剤は、その多くが紫外線だけを吸収することから、光重合性組成物を可視光により重合させようとすると、可視光を吸収する光増感剤が不可欠の技術要素となる。光増感剤の主体となる吸光性有機化合物が具備すべき特徴としては、可視領域における吸収波長領域が広いこと、分子吸光係数が大きいことと、溶剤に対する溶解性と他の配合成分との相溶性に優れていること、消色性に優れていること、安定性に優れていることなどが挙げられる。  
【０００４】
代表的な吸光性有機化合物としては、例えば、メロシアニン色素、シアニン色素、スチリル色素などが挙げられるけれども（特許文献１乃至３を参照）、これらはいずれも、可視領域における吸収波長領域が狭いことから、感光特性の点で未だ不充分である。また、吸光性有機化合物を高分子化することにより吸収波長領域を拡大したものが記載されている（特許文献４及び５を参照）。しかしながら、これらの吸光性有機化合物は、光重合性組成物などを調整する際に、溶剤に対する溶解性および、重合性化合物、バインダー樹脂などの他の配合成分との相溶性に劣ることから、感光特性の点で更に改善が必要である。  
【０００５】
そこで、光化学的重合の新しい適用分野である、例えば、情報記録や電子機器の分野においては、重合性化合物、重合開始剤、バインダー樹脂などの、用途に応じた光増感剤以外の材料の組合せを先ず決定し、次いで、多種多様の吸光性有機化合物の中から、それらの重合性化合物や重合開始剤に適合するものを試行錯誤的に検索しているというのが実状である。最近では、光化学的重合の用途が広がるに伴って、可視領域における吸収波長領域が広く、他の配合成分との相溶性に優れる有機化合物が希求されるようになった。  
【０００６】
【特許文献１】特開昭５４−１５１０２４号公報
【特許文献２】特開昭５８−２９８０３号公報
【特許文献３】特開昭５９−５６４０３号公報
【特許文献４】特開昭６０−７９０１４号公報
【特許文献５】特開平４−８６６５３号公報
【発明の開示】
【発明が解決しようとする課題】
【０００７】
斯かる状況に鑑み、この発明は、可視領域における吸収波長領域が広く、有機溶剤に対する溶解性と他の配合成分との相溶性に優れた新規な吸光性有機化合物を提供することによって、高感度で安定性の優れた光重合性組成物を提供することを課題とするものである。
【課題を解決するための手段】
【０００８】
この課題を解決すべく、本発明者がメロシアニン色素共重合体に着目し、鋭意研究し、検索したところ、一般式１で表される構成単位と、一般式２で表される構成単位とを含んでなるメロシアニン色素共重合体は、可視領域における吸収波長領域が有意に広がることから、光化学的重合などに汎用される５００ｎｍ付近の可視光を効率よく吸収し得ること、高感度化で、消色性に優れること、さらには、有機溶剤への溶解性や他成分との相溶性に優れていることが判明した。  
【０００９】
一般式１：
【化７】
2006002069.tif 000002
【００１０】
（一般式１において、G１は水素原子または脂肪族炭化水素基を表し、それらの脂肪族炭化水素基は置換基を有していてもよい。Ｇ２は酸素原子または窒素原子を表し、窒素原子には水素原子が結合する。Lは連結基を表し、Mはメロシアニン色素を表す。）  
【００１１】
一般式２：
【化８】
2006002069.tif 000003
【００１２】
（一般式２において、G３は水素原子または脂肪族炭化水素基を表し、G４は水酸基または直鎖状又は分岐を有する脂肪族炭化水素基、芳香族炭化水素基、エーテル基またはアミノ基を表す。）  
【００１３】
すなわち、この発明は、可視領域における吸収波長領域が広く、有機溶剤に対する溶解性と他の配合成分との相溶性に優れる新規な吸光性有機化合物である、一般式１で表される構成単位と、一般式２で表される構成単位とを含んでなるメロシアニン色素共重合体を提供することにより前記課題を解決するものである。  
【００１４】
一般式１：
【化９】
2006002069.tif 000004
【００１５】
（一般式１において、G１は水素原子または脂肪族炭化水素基を表し、それらの脂肪族炭化水素基は置換基を有していてもよい。G２は酸素原子または窒素原子を表し、窒素原子には水素原子が結合する。Lは連結基を表し、Mはメロシアニン色素を表す。）  
【００１６】
一般式２：
【化１０】
2006002069.tif 000005
【００１７】
（一般式２において、G３は水素原子または脂肪族炭化水素基を表し、G４は水酸基または直鎖状又は分岐を有する脂肪族炭化水素基、芳香族炭化水素基、アルコキシ基またはアミノ基を表す。）
【発明の効果】
【００１８】
本発明のメロシアニン色素共重合体は、可視領域における吸収波長領域が有意に広がることから、光化学的重合などに汎用される５００ｎｍ付近の可視光を効率よく吸収し得ること、高感度化で、消色性に優れること、さらには、有機溶剤への溶解性や他成分との相溶性に優れていることから、高感度で安定性の優れた光重合性組成物を提供することができる。
【発明を実施するための最良の形態】
【００１９】
前述したとおり、この発明は、一般式１で表される構成単位と、一般式２で表される構成単位とを含んでなるメロシアニン色素共重合体に関するものである。  
【００２０】
一般式１
【化１１】
2006002069.tif 000006
【００２１】
一般式２：
【化１２】
2006002069.tif 000007
【００２２】
一般式１において、G１は水素原子または脂肪族炭化水素基を表し、G１における脂肪族炭化水素基としては、例えば、メチル基、エチル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、２−ペンテニル基、２−ペンテン−４−イニル基、１−メチルペンチル基、２−メチルペンチル基、ヘキシル基、イソヘキシル基、５−メチルヘキシル基、ヘプチル基、オクチル基、ノニル基、ドデシル基、ウンデシル基、オクタデシル基、シクロプロピル基、シクロブチル基、シクロペンチル基、シクロヘキシル基、シクロヘキセニル基、シクロヘプチル基などが挙げられる。  
【００２３】
Ｇ２は酸素原子または窒素原子を表し、窒素原子には水素原子が結合する。Lは連結基を表し、連結基としては、例えば、メチレン基、エチレン基、ビニレン基、トリメチレン基、プロピレン基、プロペニレン基、テトラメチレン基、ペンタメチレン基、ヘキサメチレン基などの脂肪族炭化水素基、シクロペンチレン基、シクロヘキセニレン基、シクロヘキサジエニレン基などの脂環式炭化水素基、ｏ−フェニレン基、ｍ−フェニレン基、ｐ−フェニレン基、ナフチレン基などの芳香族炭化水素基、さらには、それらの組合わせが挙げられる。このうち、連結基の鎖長の構成原子数は、炭素原子などの構成原子数が１０個未満、詳細には、２乃至８個のものが好ましい。Mはメロシアニン色素を表す。  
【００２４】
一般式２において、G３は水素原子または脂肪族炭化水素基を表し、Ｇ３における脂肪族炭化水素基としては、例えば、メチル基、エチル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、２−ペンテニル基、２−ペンテン−４−イニル基、１−メチルペンチル基、２−メチルペンチル基、ヘキシル基、イソヘキシル基、５−メチルヘキシル基、ヘプチル基、オクチル基、ノニル基、ドデシル基、ウンデシル基、オクタデシル基、シクロプロピル基、シクロブチル基、シクロペンチル基、シクロヘキシル基、シクロヘキセニル基、シクロヘプチル基などが挙げられる。  
【００２５】
Ｇ４は、水酸基または直鎖状又は分岐を有する脂肪族炭化水素基、芳香族炭化水素基、エーテル基またはアミノ基を表し、Ｇ４における脂肪族炭化水素基としては、例えば、メチル基、エチル基、プロピル基、イソプロピル基、イソプロペニル基、１−プロペニル基、２−プロペニル基、２−プロピニル基、ｎ−ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、２−ペンテニル基、２−ペンテン−４−イニル基、１−メチルペンチル基、２−メチルペンチル基、ヘキシル基、イソヘキシル基、５−メチルヘキシル基、ヘプチル基、オクチル基、ノニル基、ドデシル基、２−メチルブチル基、３−メチルブチル基、２−エチルブチル基、１，３−ジメチルブチル基、２−エチルヘキシル基、２−メチルペンチル基、シクロヘキシル基、アダマンチル基、イソボルニル基、ジシクロペンタニル基、テトラヒドロフルフリール基、２−ヒドロキシプロピル基、トリメチロールプロピル基などが挙げられ、芳香族炭化水素基としては、フェニル基、ｏ−トリル基、ｍ−トリル基、ｐ−トリル基、キシリル基、メシチル基、ｏ−クメニル基、ｍ−クメニル基、ｐ−クメニル基、ビフェニリル基などが挙げられ、エーテル基としては、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基、メチレンジオキシ基、エチレンジオキシ基、３−ヒドロキシ−２，２−ビス（ヒドロキシメチル）プロポキシ基、６−ヒドロキシヘキサノキシ基、３−ヒドロキシプロポキシ基、２，４−ジヒドロキシブトキシ基、４−ヒドロキシシクロヘキサノキシ基、５−ヒドロキシペントキシ基、４−ブトキシカルボニルフェノキシ基、４−ｔｅｒｔ−ブチルフェノキシ基、ベンジロキシ基、２−（４−フェニル）エトキシ基、４−フェニリルフェノキシ基、フェロセニルメトキシ基、２−フェロセニルエトキシ基、トリフルオロエトキシ基、テトラフルオロプロポキシ基、オクタフルオロペントキシ基、２，３−ジブロモプロポキシ基、トリメトキシシリルプロポキシ基などが挙げられ、アミノ基としては、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、ジブチルアミノ基、イソブチルアミノ基、ジイソブチルアミノ基、ｓｅｃ−ブチルアミノ基、ｔｅｒｔ−ブチルアミノ基、ペンチルアミノ基、ジペンチルアミノ基、ピペリジノ基、モルホリノ基などが挙げられる。  
【００２６】
また、一般式１で表される構成単位に結合するメロシアニン色素は、一般式３乃至一般式５のいずれかの構造を有し、連結基Ｌを介して共重合体に結合する。  
【００２７】
一般式３
【化１３】
2006002069.tif 000008
【００２８】
一般式４
【化１４】
2006002069.tif 000009
【００２９】
一般式５
【化１５】
2006002069.tif 000010
【００３０】
一般式３乃至一般式５において、Ｚ１乃至Ｚ９は互いに同じか異なる複素環を表す。Ｘ１乃至Ｘ６は、それぞれ独立して、炭素原子か、あるいは、例えば、窒素原子、燐原子、酸素原子、硫黄原子、セレン原子、テルル原子などの周期律表における第１５族又は第１６族のヘテロ原子を表す。Ｙ１乃至Ｙ９は、互いに同じか異なるヘテロ原子を表し、個々のヘテロ原子としては、例えば、酸素原子、硫黄原子、セレン原子、テルル原子などの周期律表における第１６族の元素などが挙げられる。したがって、Ｚ１乃至Ｚ９における複素環の具体例としては、例えば、アセナフチレノ［１，２−ｄ］チアゾール環、イソオキサゾール環、イソキノリン環、イミダゾール環、２，４−イミダゾリジンジオン環、２，４−イミダゾリジンジチオン環、イミダゾリン環、イミダゾ［４，５−ｄ］キノキザリン環、イミダゾ［４，５−ｄ］キノリン環、イミダゾ［４，５−ｄ］ピリジン環、インドレニン環、インドール環、オキサジアゾール環、２，５−オキサゾリジンジオン環、２，５−オキサゾリジンジチオン環、オキサゾール環、キノリン環、キノリノ［２，３−ｄ］チアゾール環、２，４−チアゾリジンシチオン環、２，４−チアゾリジンジオン環、チアジアゾール環、チアゾリン環、チアゾール環、２−チオキソ−４−イミダゾリジノン環、２−チオキソ−５−オキサゾリジノン環、２−チオキソ−４−チアゾリジノン環、２−チオキソ−５−ピロリジノン環、テトラゾール環、ナフト［２，３−ｄ］イミダゾール環、ナフト［１，２−ｄ］チアゾール環、ナフト［２，３−ｄ］チアゾール環、トリアゾール環、ピラゾール環、ピリジン環、２，５−ピロリジンジオン環、２，５−ピロリジンジチオン環、ピロール環、フェナントレノ［９，１０−ｄ］チアゾール環、ベンゾイミダゾール環、ベンゾインドレニン環、ベンゾオキサゾール環、ベンゾセレナゾール環、ベンゾチアジアゾール環などが挙げられる。  
【００３１】
一般式３乃至一般式５におけるＲ１乃至Ｒ２７は、それぞれ独立して、水素原子又は置換基を表す。Ｒ１乃至Ｒ２７における置換基としては、例えば、メチル基、エチル基、プロピル基、イソプロピル基、イソプロペニル基、１−プロペニル基、２−プロペニル基、２−プロピニル基、ブチル基、イソブチル基、ｓｅｃ−ブチル基、ｔｅｒｔ−ブチル基、２−ブテニル基、１，３−ブタジエニル基、ペンチル基、イソペンチル基、ネオペンチル基、ｔｅｒｔ−ペンチル基、２−ペンテニル基、２−ペンテン−４−イニル基、１−メチルペンチル基、２−メチルペンチル基、ヘキシル基、イソヘキシル基、５−メチルヘキシル基、ヘプチル基、オクチル基、ノニル基、ドデシル基、ウンデシル基、オクタデシル基などの脂肪族炭化水素基、シクロプロピル基、シクロブチル基、シクロペンチル基、シクロヘキシル基、シクロヘキセニル基、シクロヘプチル基などの脂環式炭化水素基、フェニル基、ｏ−トリル基、ｍ−トリル基、ｐ−トリル基、キシリル基、メシチル基、ｏ−クメニル基、ｍ−クメニル基、ｐ−クメニル基、ビフェニリル基などの芳香族炭化水素基、メトキシ基、エトキシ基、プロポキシ基、イソプロポキシ基、ブトキシ基、イソブトキシ基、ｓｅｃ−ブトキシ基、ｔｅｒｔ−ブトキシ基、ペンチルオキシ基、フェノキシ基、ベンジルオキシ基、メチレンジオキシ基、エチレンジオキシ基などのエーテル基、メトキシカルボニル基、エトキシカルボニル基、プロポキシカルボニル基、アセトキシ基、ベンゾイルオキシ基などのエステル基、メチルアミノ基、ジメチルアミノ基、エチルアミノ基、ジエチルアミノ基、プロピルアミノ基、ジプロピルアミノ基、イソプロピルアミノ基、ジイソプロピルアミノ基、ブチルアミノ基、ジブチルアミノ基、イソブチルアミノ基、ジイソブチルアミノ基、ｓｅｃ−ブチルアミノ基、ｔｅｒｔ−ブチルアミノ基、ペンチルアミノ基、ジペンチルアミノ基、ピペリジノ基、モルホリノ基などのアミノ基、フルオロ基、クロロ基、ブロモ基、ヨード基などのハロゲン基、ヒドロキシ基、カルボキシ基、スルホ基若しくはそれらの塩、シアノ基、ニトロ基、更には、これらの組合わせからなる置換基が挙げられる。そして、Ｒ１乃至Ｒ２７いずれか１つが、二価基となり、一般式１におけるLとして共重合体に連結し、メロシアニン色素と共重合体を結合する。このとき、Lとして連結する置換基Ｒ１乃至Ｒ２７は、上記一般式１における連結基Ｌを表す。なお、Ｘ１乃至Ｘ６が二価又は三価のヘテロ原子である場合、Ｒ５、Ｒ６、Ｒ１２乃至Ｒ１５及びＲ２２乃至Ｒ２７の一部又は全部が存在しない。また、一般式３乃至一般式５におけるＺ１、Ｚ３及びＺ６は、置換基を１又は複数有していてもよい。その置換基は、例えば、Ｒ１乃至Ｒ２７に挙げたような置換基が挙げられる。ｍは０以上の整数であり、ｍが０の場合、Ｒ３、Ｒ４、Ｒ１０、Ｒ１１、Ｒ２０及びＲ２１は存在しない。  
【００３２】
本発明のメロシアニン色素共重合体は、一般式１で表される構成単位を、１乃至５０モル％、好ましくは、１０乃至４０モル％含んでなる共重合体であり、メロシアニン色素共重合体の数平均分子量（以下、「Ｍｎ」と略記することがある。）は、１，０００乃至１００，０００、好ましくは２，０００乃至１０，０００の範囲にあり、その重量平均分子量（以下、「Ｍｗ」と略記することがある。）は、１，０００乃至１００，０００、好ましくは、５，０００乃至３０，０００の範囲にあるメロシアニン色素共重合体である。  
【００３３】
斯かるメロシアニン色素共重合体は諸種の方法により合成できるけれども、経済性を重視するのであれば、例えば、一般式１に対応する一般式６で表されるメロシアニン色素単量体と一般式２に対応する一般式７で表される単量体とをフリーラジカル開始剤の存在下、重合反応させることによって、この発明のメロシアニン色素共重合体を合成することができる。  
【００３４】
一般式６：
【化１６】
2006002069.tif 000011
【００３５】
（一般式６において、Ｇ１、Ｇ２、Ｌ、Ｍは、上記一般式１におけると同じものを表す。）  
【００３６】
一般式７
【化１７】
2006002069.tif 000012
（一般式７において、Ｇ３、Ｇ４は上記一般式２と同じものを表す。）  
【００３７】
一般式６で表されるメロシアニン色素単量体の具体例としては、例えば、化学式１乃至化学式１１で表わされるものが挙げられる。ちなみに、これらのメロシアニン色素単量体は、例えば、速水正明監修『感光色素』、１１乃至３１頁、１９９７年、産業図書株式会社発行に記載された方法か、あるいは、それらの方法に準じて所望量を得ることができる。  
【００３８】
化学式１:
【化１８】
2006002069.tif 000013
【００３９】
化学式２:
【化１９】
2006002069.tif 000014
【００４０】
化学式３:
【化２０】
2006002069.tif 000015
【００４１】
化学式４:
【化２１】
2006002069.tif 000016
【００４２】
化学式５:
【化２２】
2006002069.tif 000017
【００４３】
化学式６:
【化２３】
2006002069.tif 000018
【００４４】
化学式７:
【化２４】
2006002069.tif 000019
【００４５】
化学式８:
【化２５】
2006002069.tif 000020
【００４６】
化学式９:
【化２６】
2006002069.tif 000021
【００４７】
化学式１０:
【化２７】
2006002069.tif 000022
【００４８】
化学式１１:
【化２８】
2006002069.tif 000023
【００４９】
また、本発明のメロシアニン色素共重合体の合成に使用する一般式７で表される単量体としては、例えば、メチルビニルケトン、フェニルビニルケトン、エチルビニルケトン、ｎ−プロピルビニルケトン、シクロヘキシルビニルケトン、イソブチルビニルケトンなどのビニルケトン類、メチルアクリレート、エチルアクリレート、プロピルアクリレート、イソプロピルアクリレート、ｎ−ブチルアクリレート、ｓｅｃ−ブチルアクリレート、ｔｅｒｔ−ブチルアクリレート、ペンチルアクリレート、ネオペンチルアクリレート、ヘキシルアクリレート、ヘプチルアクリレート、オクチルアクリレート、ノニルアクリレート、ドデシルアクリレート、２−メチルブチルアクリレート、３−メチルブチルアクリレート、２−エチルブチルアクリレート、１，３−ジメチルブチルアクリレート、２−エチルヘキシルアクリレート、２−メチルペンチルアクリレート、シクロヘキシルアクリレート、アダマンチルアクリレート、イソボルニルアクリレート、ジシクロペンタニルアクリレート、テトラヒドロフルフリールアクリレート、２−ヒドロキシプロピルアクリレート、シクロヘキシルアクリレート、ネオペンチルグリコールアクリレート、ペンタエリトリトールアクリレート、１，６−ヘキサンジオールアクリレート、トリメチロールプロパンアクリレート、テトラエチレングリコールアクリレート、１，３−ブチレングリコールアクリレート、エチレングリコールアクリレート、グリセロールアクリレート、１，３−プロパンジオールアクリレート、１，２，４−ブタントリオールアクリレート、１，４−シクロヘキサンジオールアクリレート、１，５−ペンタンジオールアクリレート、フェニルアクリレート、４−メトキシカルボニルフェニルアクリレート、４−エトキシカルボニルフェニルアクリレート、４−ブトキシカルボニルフェニルアクリレート、４−ｔｅｒｔ−ブチルフェニルアクリレート、ベンジルアクリレート、４−フェニルエチルアクリレート、４−フェノキシジエチレングルコールアクリレート、４−フェノキシテトラエチレングリコールアクリレート、４−フェノキシヘキサエチレングリコールアクリレート、４−ビフェニリルアクリレート、フェロセニルメチルアクリレート、フェロセニルエチルアクリレート、トリフルオロエチルアクリレート、テトラフルオロプロピルアクリレート、ヘプタデカフルオロデシルアクリレート、オクタフルオロペンチルアクリレート、２，３−ジブロモプロピルアクリレート、トリメトキシシリルプロピルアクリレート、グリシジルアクリレートなどのアクリル酸エステル類、または、メチルメタクリレート、エチルメタクリレート、プロピルメタクリレート、イソプロピルメタクリレート、ｎ−ブチルメタクリレート、ｓｅｃ−ブチルメタクリレート、ｔｅｒｔ−ブチルメタクリレート、ペンチルメタクリレート、ネオペンチルメタクリレート、ヘキシルメタクリレート、ヘプチルメタクリレート、オクチルメタクリレート、ノニルメタクリレート、ドデシルメタクリレート、２−メチルブチルメタクリレート、３−メチルブチルメタクリレート、２−エチルブチルメタクリレート、１，３−ジメチルブチルメタクリレート、２−エチルヘキシルメタクリレート、２−メチルペンチルメタクリレート、シクロヘキシルメタクリレート、アダマンチルメタクリレート、イソボルニルメタクリレート、ジシクロペンタニルメタクリレート、テトラヒドロフルフリールメタクリレート、２−ヒドロキシプロピルメタクリレート、シクロヘキシルメタクリレート、ネオペンチルグリコールメタクリレート、ペンタエリトリトールメタクリレート、１，６−ヘキサンジオールメタクリレート、トリメチロールプロピルメタクリレート、テトラエチレングリコールメタクリレート、１，３−ブチレングリコールメタクリレート、エチレングリコールメタクリレート、グリセロールメタクリレート、１，３−プロパンジオールメタクリレート、１，２，４−ブタントリオールメタクリレート、１，４−シクロヘキサンジオールメタクリレート、１，５−ペンタンジオールメタクリレート、フェニルメタクリレート、４−メトキシカルボニルフェニルメタクリレート、４−エトキシカルボニルフェニルメタクリレート、４−ブトキシカルボニルフェニルメタクリレート、４−ｔｅｒｔ−ブチルフェニルメタクリレート、ベンジルメタクリレート、４−フェニルエチルメタクリレート、４−フェノキシジエチレングルコールメタクリレート、４−フェノキシテトラエチレングリコールメタクリレート、４−フェノキシヘキサエチレングリコールメタクリレート、４−ビフェニリルメタクリレート、フェロセニルメチルメタクリレート、フェロセニルエチルメタクリレート、トリフルオロエチルメタクリレート、テトラフルオロプロピルメタクリレート、ヘプタデカフルオロデシルメタクリレート、オクタフルオロペンチルメタクリレート、２，３−ジブロモプロピルメタクリレート、トリメトキシシリルプロピルメタクリレート、グリシジルメタクリレートなどのメタクリル酸エステル類、アクリルアミド、メタクリルアミド、Ｎ−メチロールアクリルアミド、Ｎ−エチルアクリルアミド、Ｎ−ヘキシルメタクリルアミド、Ｎ−シクロヘキシルアクリルアミド、Ｎ−ヒドロキシエチルアクリルアミド、Ｎ−フェニルアクリルアミド、Ｎ−ニトロフェニルアクリルアミド、Ｎ−エチル−Ｎ−フェニルアクリルアミド、Ｎ，Ｎ−ジメチルアクリルアミドなどのアクリルアミド類もしくはメタクリルアミド類などの単量体が挙げられる。  
【００５０】
また、本発明のメロシアニン色素共重合体は、前記単量体以外の共重合成分を１乃至３０モル％含んでいてもよい。他の共重合成分として用いうる単量体としては、エチルビニルエーテル、２−クロロエチルビニルエーテル、ヒドロキシエチルビニルエーテル、プロピルビニルエーテル、ブチルビニルエーテル、オクチルビニルエーテル、フェニルビニルエーテルなどのビニルエーテル類、ビニルアセテート、ビニルクロロアセテート、ビニルブチレート、酢酸ビニル、安息香酸ビニルなどのビニルエステル類、塩化ビニル、塩化ビニリデン、臭化ビニルなどのハロゲン化ビニル類、スチレン、α−メチルスチレン、メチルスチレン、クロロメチルスチレンなどのスチレン類、エチレン、プロピレン、イソブチレン、ブタジエン、イソプレンなどのオレフィン類、Ｎ−ビニルピロリドン、Ｎ−ビニルカルバゾール、４−ビニルピリジン、ビニルピロリジンなどが挙げられる。また、これらの単量体は、クマリン化合物、シアニン化合物、シクロペンタノン化合物、スチルベン色素、ピラン化合物、メチレンブルー化合物、メロシアニン色素などの１種または２種以上の色素が結合したものであってもよい。  
【００５１】
本発明のメロシアニン色素共重合体の合成方法は、反応容器に一般式６で表される単量体と一般式７で表される単量体とをそれぞれモル比で、２：１乃至１：６０の割合で混合し、必要に応じて、適宜溶剤に溶解し、例えば、ジ−（ｔｅｒｔ−ブチル）パーオキサイド、１，１−ビス（ｔｅｒｔ−ブチル−ペルオキシ）３，３，５−トリメチルシクロヘキサン、ｔｅｒｔ−ブチルクミルパーオキサイド、２，５−ジメチルー２，５−ジ（ｔｅｒｔ−ブチルペルオキシ）ヘキサン、ｔｅｒｔ−ブチルペルオキシビバレート、２，４−ジクロロベンゾイルパーオキサイド、２，５−ジメチル−２，５−ジ（ブチルペルオキシ）ヘキサン、過酸化ベンゾイル、過酸化デカノイル、過酸化プロピオニル、過酸化ヒドロキシヘプチル、過酸化シクロヘキサノン、過安息香酸ｔｅｒｔ−ブチル、ジクミルパーオキサイド、過酸化ラウロイルなどの過酸化物、アゾイソビスブチロニトリル、２，２−アゾビス（２−メチルプロピオニトリル）、２，２−アゾビス（２−メチルバレロニトリル）、４，４´−アゾビス（４−シアノ吉草酸）などのアゾ化合物などのフリーラジカル開始剤を加えた後、加熱還流などにより、加熱攪拌しながら周囲温度か周囲温度を上回る温度で反応させる。  
【００５２】
前記溶剤としては、例えば、ペンタン、ヘキサン、シクロヘキサン、オクタン、ベンゼン、トルエン、キシレンなどの炭化水素類、四塩化炭素、クロロホルム、１，２−ジクロロエタン、１，２−ジブロモエタン、トリクロロエチレン、テトラクロロエチレン、クロロベンゼン、ブロモベンゼン、α−ジクロロベンゼンなどのハロゲン化物、メタノール、エタノール、１−プロパノール、２−プロパノール、１−ブタノール、２−ブタノール、イソブチルアルコール、イソペンチルアルコール、シクロヘキサノール、エチレングリコール、プロピレングリコール、２−メトキシエタノール、２−エトキシエタノール、フェノール、ベンジルアルコール、クレゾール、ジエチレングリコール、トリエチレングリコール、グリセリンなどのアルコール類及びフェノール類、ジエチルエーテル、ジイソプロピルエーテル、テトラヒドロフラン、テトラヒドロピラン、１，４−ジオキサン、アニソール、１，２−ジメトキシエタン、ジエチレングリコールジメチルエーテル、ジシクロヘキシル−１８−クラウン−６、メチルカルビトール、エチルカルビトール、メチルセロゾルブ、エチルセロソルブなどのエーテル類、フルフラール、アセトン、エチルメチルケトン、シクロヘキサノンなどのケトン類、酢酸、無水酢酸、無水プロピオン酸、トリクロロ酢酸、トリフルオロ酢酸、無水プロピオン酸、酢酸エチル、炭酸ブチル、炭酸エチレン、炭酸プロピレン、ホルムアミド、Ｎ−メチルホルムアミド、Ｎ，Ｎ−ジメチルホルムアミド、Ｎ−メチルピロリドン、Ｎ−メチルアセトアミド、Ｎ，Ｎ−ジメチルアセトアミド、ヘキサメチル燐酸トリアミド、燐酸トリメチルなどの酸及び酸誘導体、アセトニトリル、プロピオニトリル、スクシノニトリル、ベンゾニトリルなどのニトリル類、ニトロメタン、ニトリベンゼン、ベンゾニトリルなどのニトリル類、ニトロメタン、ニトロベンゼンなどのニトロ化合物、ジメチルスルホキシド、スルホランなどの含硫化合物、水などが挙げられ、必要に応じて、これらは適宜組合せて用いられる。  
【００５３】
溶剤を用いる場合、一般に、溶剤の量が多くなると反応の効率が低下し、反対に、少なくなると、原料化合物を均一に加熱・攪拌するのが困難になったり、副反応が起こり易くなる。したがって、溶剤の量を重量比で原料化合物全体の１００倍まで、通常、５乃至５０倍の範囲にするのが望ましい。原料化合物の種類や反応条件にもよるけれども、反応は、１０時間以内、好ましくは、０．５乃至５時間で完結する。  
【００５４】
斯くして得られるメロシアニン色素共重合体は、用途によってはそのまま用いられることもあるけれども、通常、使用に先立って、例えば、溶解、分液、傾斜、濾過、抽出、濃縮、薄層クロマトグラフィー、ガスクロマトグラフィー、高速液体クロマトグラフィー、蒸留、昇華、結晶化などの類縁化合物を精製するための汎用の方法により精製することができ、必要に応じて、これらの方法は組合せて適用される。  
【００５５】
この発明のメロシアニン色素共重合体は、４９０ｎｍより長波長の可視領域、通常、５０５乃至５５０ｎｍ付近の波長域に吸収極大を有し、しかも、可視領域における吸収波長領域が広く、吸収極大波長を中心とする分子吸光係数の半値幅が広いことから、光化学的重合などに汎用される波長５００ｎｍ付近の可視光を効率よく吸収する。しかも、この発明のメロシアニン色素系共重合体は、光化学的重合などに汎用される、例えば、炭化水素系、アルコール系、エーテル系、ケトン系、ニトリル系、ハロゲン系、アミド系、エステル類などの親水性、疎水性の諸溶剤に対して、実用上支障のない溶解性を示し、特に、エチルセロソルブ、メチルエチルケトン、メチルイソブチルケトンなどのアルコール系、ケトン系溶剤を用いた場合、優れた溶解性を示し、重合性化合物、バインダー樹脂などの他の配合成分との相溶性に優れるものである。これらの性質ゆえに、この発明のメロシアニン色素共重合体は、例えば、ホログラム、写真、複写機、プリンター、ファクシミリなどの情報表示装置、フレキソ製版
、グラビア印刷などの印刷、フォトレジストなどの印刷回路、集積回路における光増感剤、さらには、追記型、書き換え型の高密度光記録媒体の記録層を構成する吸光剤をはじめとする多種多様の用途を有する。  
【００５６】
さらに、この発明のメロシアニン色素共重合体は、上述した諸用途に加えて、とりわけ、当該メロシアニン色素共重合体を、必要に応じて、紫外領域、可視領域又は赤外領域の光を吸収する他の材料の１又は複数、さらに必要に応じて、その他のアクリル酸、メタクリル酸、アクリル酸エステル、メタクリル酸エステル等のアクリル酸系の単独重合体及び共重合体、ニトロセルロース、メチルセルロース、エチルセルロース、セルロースアセテートのセルロース系重合体、ポリエチレン、ポリプロピレン、ポリスチレン、塩化ビニル系共重合体、塩化ビニル−酢酸ビニル共重合体、ポリビニルピロリドン、ポリビニルアルコールのビニル系ポリマー及びビニル化合物の共重合体、ポリエステル、ポリウレタン、ポリアミド、ブタジエン−スチレン共重合体、エポキシ系重合体、メラミン化合物、ポリエチレングリコール、クエン酸トリブチル、フタル酸ジエチル、フタル酸ジブチル、フタル酸ジヘキシル、フタル酸ジオクチル、リン酸トリクレジル、リン酸トリブチル、リン酸トリオクチル、オレイン酸テトラヒドロフルフリルなどの可塑剤、ソルビタントリステアレート、ソルビタンモノパルミテート、ソルビタントリオレート、ステアリン酸モノグリセリド、ポリオキシエチレンノニルフェニルエーテル、アルキルジ（アミノエチル）グリシン、アルキルポリアミノエチルグリシン塩酸塩、２−アルキル−Ｎ−カルボキシエチル−Ｎ−ヒドロキシエチルイミダゾリニウムベタインなどの界面活性剤、ヒンダードアミン系化合物、アクリレート系化合物 、金属錯体系化合物 、オキサミド系化合物、トリアジン系化合物などの光安定化剤、リン系酸化防止剤、イオウ系酸化防止剤、フェノール系酸化防止剤などの酸化防止剤などの添加剤の１又は複数とともに、衣料一般や、衣料以外の、例えば、ドレープ、レース、ケースメント、プリント、ベネシャンブラインド、ロールスクリーン、シャッター、のれん、毛布、布団、布団地、布団カバー、布団綿、シーツ、座布団、枕、枕カバー、クッション、マット、カーペット、寝袋、テント、自動車を含む車輌の内装材、ウインドガラス、窓ガラスなどの建寝装用品、紙おむつ、おむつカバー、眼鏡、モノクル、ローネットなどの保健用品、靴の中敷、靴の内張地、鞄地、風呂敷、傘地、パラソル、ぬいぐるみ、照明装置や、例えば、ブラウン管ディスプレー、液晶ディスプレー、電界発光ディスプレー、プラズマディスプレーなどを用いるテレビジョン受像機やパーソナルコンピューターなどの情報表示装置用の光学フィルター類、パネル類及びスクリーン類、サングラス、サンルーフ、サンバイザー、ＰＥＴボトル、貯蔵庫、ビニールハウス、寒冷紗、光ファイバー、プリペイドカード、電子レンジ、オーブンなどの覗き窓、光電変換素子、さらには、これらの物品を包装、充填又は収容するための包装用材、充填用材、容器などに用いるときには、生物や物品における自然光や人工光などの環境光による障害や不都合を防止したり低減することができるだけではなく、物品の色彩、色調、風合などを整えたり、物品から反射したり透過する光を所望の色バランスに整えることができる実益がある。  
【００５７】
以下、この発明の実施の形態につき、実施例に基づいて説明する。
【実施例１】
【００５８】
〈メロシアニン色素単量体〉反応容器にジメチルアセトアミドを適量取り、１０℃以下に冷却撹拌しながら、化学式１２で表されるメロシアニン色素１．８ｇ、トリエチルアミン８ｍｌと、４−（Ｎ，Ｎ−ジメチルアミノ）ピリジン１０ｍｇを加え、さらに、メタクリル酸クロライド２ｍｌを滴々加えた後、４０℃まで加熱し，４時間反応させた。反応混合物にエタノールを加え、室温まで冷却した後，析出した結晶を採取し、クロロホルムにより再結晶したところ、化学式１で表されるメロシアニン色素単量体の赤色結晶が０．８４ｇ得られた。  
【００５９】
化学式１２：
【化２７】
2006002069.tif 000024
【００６０】
結晶の一部をとり、常法により融点を測定したところ、化学式１で表されるメロシアニン色素単量体の融点は１９８℃であった。また、常法にしたがってメタノール溶液における可視吸収スペクトルを測定したところ、波長５２５ｎｍ付近に吸収極大（ε＝９．９３×１０４）が観察された。さらに，常法により、クロロホルム−ｄ溶液中における１Ｈ−核磁気共鳴スペクトル（以下、「１Ｈ−ＮＭＲスペクトル」と略記する。）を測定したところ、化学シフトδ（ｐｐｍ，ＴＭＳ）が、１．４（ｔ，３Ｈ）、１．９（ｓ，３Ｈ）、４．０（ｑ，２Ｈ）、４．４（ｓ，４Ｈ）、５．３（ｄ，１Ｈ）、５．６（ｓ，１Ｈ）、６．１（ｓ，１Ｈ）、７．０乃至７．６（ｍ，５Ｈ）の位置にピークが観察された。  
【００６１】
〈メロシアニン色素共重合体〉  反応容器にジメチルスルホキシド６ml、化学式１で表されるメロシアニン色素単量体  ０．１ｇ、メタクリル酸メチル  ０．２５ml、アゾビスイソブチロニトリル  ２０ｍｇを仕込み、窒素気流下、８０℃で５時間反応させた。反応液を大過剰のメタノールに注ぎ、ろ別した重合体を良溶媒としてクロロホルム、貧溶媒としてメタノールを用いて再沈殿したところ、化学式１３で表されるこの発明のメロシアニン色素共重合体の淡赤色重合体が４０mg得られた。  
【００６２】
化学式１３：
【化２８】
2006002069.tif 000025
【００６３】
この重合体の一部をとり、常法に従い１Ｈ−ＮＭＲから求めた共重合体組成は、メロシアニン残基含量  ３１．３ｍｏｌ％であった。さらに、ポリスチレン換算数平均分子量は２，５００、重量平均分子量は６，０００、分子量分布Ｍｗ／Ｍｎは２．４、平均重合度は４であった。また、常法にしたがってメタノール溶液における可視吸収スペクトルを測定したところ、波長５２５ｎｍ付近に吸収極大（ε＝９．９３×１０４）が観察された。そして、吸収極大波長を中心として、吸収極大波長の短波長側で分子吸光係数が半減する波長（４７４ｎｍ）と、吸収極大波長の長波長側で分子吸光係数が半減する波長（５４２ｎｍ）とをそれぞれ求め、両者の波長差の１／２を計算し、半値幅を求めたところ３４ｎｍであった。
【実施例２】
【００６４】
〈メロシアニン色素共重合体〉  反応容器にジメチルスルホキシド６ml、化学式１で表されるメロシアニン色素単量体  ０．０４ｇ、メタクリル酸メチル  ０．５ml、アゾビスイソブチロニトリル  ２０ｍｇを仕込み、窒素気流下、８０℃で５時間反応させた。反応液を大過剰のメタノールに注ぎ、ろ別した重合体を良溶媒としてクロロホルム、貧溶媒としてメタノールを用いて再沈殿したところ、化学式１４で表されるこの発明のメロシアニン色素共重合体の淡赤色重合体が４０mg得られた。  
【００６５】
化学式１４：
【化２９】
2006002069.tif 000026
【００６６】
この重合体の一部をとり、常法に従い１Ｈ−ＮＭＲから求めた共重合体組成は、メロシアニン残基含量  １．８ｍｏｌ％あった。さらに、ポリスチレン換算の数平均分子量は９，２００、重量平均分子量は２０，０００、分子量分布Ｍｗ／Ｍｎは２．２、平均重合度は１．５であった。また、常法にしたがってメタノール溶液における可視吸収スペクトルを測定したところ、波長５２５ｎｍ付近に吸収極大（ε＝９．９３×１０４）が観察された。そして、吸収極大波長を中心として、吸収極大波長の短波長側で分子吸光係数が半減する波長（４８４ｎｍ）と、吸収極大波長の長波長側で分子吸光係数が半減する波長（５４４ｎｍ）とをそれぞれ求め、両者の波長差の１／２を計算し、半値幅を求めたところ３０ｎｍであった。
【実施例３】
【００６７】
〈メロシアニン色素単量体〉  反応容器にジメチルアセトアミドを適量取り、１０℃以下に冷却撹拌しながら、化学式１５で表されるメロシアニン色素０．７ｇ、トリエチルアミン２ｍｌと、４−（Ｎ，Ｎ−ジメチルアミノ）ピリジン５ｍｇを加え、さらに、メタクリル酸クロライド１．３ｍｌを滴々加えた後、同温にて２時間反応させた後、反応混合物に純水３０ｍｌを加えた。析出した結晶を採取し、シリカゲルカラムクロマトグラフィー（展開溶媒；クロロホルム）により精製を行ったところ、化学式７で表されるメロシアニン色素単量体の赤色結晶が０．１５ｇ得られた。  
【００６８】
化学式１５：
【化２７】
2006002069.tif 000027
【００６９】
結晶の一部をとり、常法により融点を測定したところ、化学式７で表されるメロシアニン色素単量体の融点は２５３℃であった。また、常法にしたがってメタノール溶液における可視吸収スペクトルを測定したところ、波長５１１ｎｍ付近に吸収極大（ε＝１．３３×１０５）が観察された。さらに，常法により、クロロホルム−ｄ溶液中における１Ｈ−ＮＭＲスペクトルを測定したところ、化学シフトδ（ｐｐｍ，ＴＭＳ）が、２．０（ｓ，３Ｈ）、３．８（ｓ，６Ｈ）、４．５（ｓ，４Ｈ）、５．５（ｓ，１Ｈ）、６．１（ｓ，１Ｈ）、７．３〜８．０（ｍ，５Ｈ）の位置にピークが観察された。  
【００７０】
〈メロシアニン色素共重合体〉  反応容器にジメチルスルホキシド６ml、化学式７で表されるメロシアニン色素単量体  ５３ｍｇ、メタクリル酸メチル  ０．１１ml、アゾビスイソブチロニトリル  ５．６ｍｇを仕込み、窒素気流下、１００℃で６時間反応させた。反応液を大過剰のメタノールに注ぎ、ろ別した重合体を良溶媒としてクロロホルム、貧溶媒としてメタノールを用いて再沈殿したところ、化学式１６で表されるこの発明のメロシアニン色素共重合体の淡赤色重合体が５５ｍｇ得られた。  
【００７１】
化学式１６：
【化２８】
2006002069.tif 000028
【００７２】
この重合体の一部をとり、常法に従い１Ｈ−ＮＭＲから求めた共重合体組成は、メロシアニン残基含量  １０ｍｏｌ％であった。さらに、ポリスチレン換算数平均分子量は３，７００、重量平均分子量は５，９００、分子量分布Ｍｗ／Ｍｎは１．６、平均重合度は３であった。また、常法にしたがってメタノール溶液における可視吸収スペクトルを測定したところ、波長５１１ｎｍ付近に吸収極大（ε＝１．３３×１０５）が観察された。そして、吸収極大波長を中心として、吸収極大波長の短波長側で分子吸光係数が半減する波長（４７９ｎｍ）と、吸収極大波長の長波長側で分子吸光係数が半減する波長（５２７ｎｍ）とをそれぞれ求め、両者の波長差の１／２を計算し、半値幅を求めたところ２４ｎｍであった。
【実施例４】
【００７３】
〈メロシアニン色素単量体〉  反応容器にジメチルアセトアミドを適量取り、１０℃以下に冷却撹拌しながら、化学式１７で表されるメロシアニン色素０．８ｇ、トリエチルアミン１．６ｍｌと、４−（Ｎ，Ｎ−ジメチルアミノ）ピリジン５ｍｇを加え、さらに、メタクリル酸クロライド０．８ｍｌを滴々加えた後、５０℃まで加熱し，３０分間反応させた。反応混合物に純水８ｍｌを加え、室温まで冷却した後，析出した結晶を採取し、シリカゲルカラムクロマトグラフィー（展開溶媒；クロロホルム）により精製を行ったところ、化学式５で表されるメロシアニン色素単量体の赤色結晶が０．２２ｇ得られた。  
【００７４】
化学式１７：
【化２７】
2006002069.tif 000029
【００７５】
結晶の一部をとり、常法により融点を測定したところ、化学式５で表されるメロシアニン色素単量体の融点は２２０℃であった。また、常法にしたがってメタノール溶液における可視吸収スペクトルを測定したところ、波長４９４ｎｍ付近に吸収極大（ε＝１．０５×１０５）が観察された。さらに，常法により、クロロホルム−ｄ溶液中における１Ｈ−ＮＭＲスペクトルを測定したところ、化学シフトδ（ｐｐｍ，ＴＭＳ）が、１．３（ｍ，３Ｈ）、１．５（ｍ，３Ｈ）、１．９（ｄ，３Ｈ）、４．３（ｍ，２Ｈ）、４．５（ｍ，２Ｈ）、４．６（ｍ，２Ｈ）、４．９（ｍ，２Ｈ）、５．５（ｄ，１Ｈ）、６．１（ｓ，１Ｈ）、７．３〜８．４（ｍ，６Ｈ）の位置にピークが観察された。  
【００７６】
〈メロシアニン色素共重合体〉  反応容器にジメチルスルホキシド６ml、化学式５で表されるメロシアニン色素単量体  ０．１g、メタクリル酸メチル  ０．２３ml、アゾビスイソブチロニトリル  １０ｍｇを仕込み、窒素気流下、１００℃で６時間反応させた。反応液を大過剰のメタノールに注ぎ、ろ別した重合体を良溶媒としてクロロホルム、貧溶媒としてメタノールを用いて再沈殿したところ、化学式１８で表されるこの発明のメロシアニン色素共重合体の淡赤色重合体が３８mg得られた。  
【００７７】
化学式１８：
【化２８】
2006002069.tif 000030
【００７８】
この重合体の一部をとり、常法に従い１Ｈ−ＮＭＲから求めた共重合体組成は、メロシアニン残基含量  ７．１ｍｏｌ％であった。さらに、ポリスチレン換算数平均分子量は５，４００、重量平均分子量は９，０００、分子量分布Ｍｗ／Ｍｎは１．７、平均重合度は６であった。また、常法にしたがってメタノール溶液における可視吸収スペクトルを測定したところ、波長４９４ｎｍ付近に吸収極大（ε＝１．０５×１０５）が観察された。そして、吸収極大波長を中心として、吸収極大波長の短波長側で分子吸光係数が半減する波長（４６３ｎｍ）と、吸収極大波長の長波長側で分子吸光係数が半減する波長（５１２ｎｍ）とをそれぞれ求め、両者の波長差の１／２を計算し、半値幅を求めたところ２４．５ｎｍであった。〈実験例１：感度測定〉  
【００７９】
バインダーポリマー（商品名『ＸＰＤ２０００』  中外貿易製）１０％のエチルセロソルブ溶液１００重量部、モノマー（商品名『Ａ−ＴＭＭ−３ＬＭ−Ｎ』  新中村化学工業製）１０重量部、開始剤（商品名『ジフェニルヨードニウムフォスフェイト』  アボガド製）０．５重量部の溶液を調製し、さらに本願発明のメロシアニン色素共重合体である化学式１３、化学式１６、化学式１８及び、比較対照色素（化学式１２）のいずれかを０．３重量部それぞれ加えて光重合組成物を調製した。  
【００８０】
次に、常法にしたがって、この組成物を表面処理したアルミ板に均一に塗布して感光層を形成させた後、酸素による重合を防止する為にポリビニルアルコール層を形成した。そして、この感光層に、グレースケールを密着させて、１５０Wのキセノンランプからの光を、シャープカットフィルターおよび干渉フィルターを用いて所望の波長光（５３９ｎｍ）を取り出し６０秒露光した。その後アルカリ系現像液で現像して、光硬化した不溶化段数を求め、次式を用いて感度を求めた。これらの結果を表１に示す。  
【００８１】
Ｅ（ｍＪ／ｃｍ２）＝Ｉｏ（ｍＪ／ｃｍ２・ｓ）×Ｔｎ×ｔ（ｓ）
E：光硬化時の総照射量、Ｔｎ：ステップタブレットｎ段目の透過率、ｔ：露光時間、Ｉｏ：露光強度  
【００８２】
各種フィルターの組み合わせ（シャープカットフィルター、干渉フィルター、熱線カットフィルター）は、シャープカットフィルター（商品名『Ｙ５２』；東芝ガラス製）、干渉フィルター（商品名『ＫＬ５４』；東芝ガラス製）、熱線カットフィルター（商品名『ＨＡ−３０』；ＨＯＹＡ製）を用いた。  
【００８３】
【表１】
2006002069.tif 000031
【００８４】
上記結果より、本発明のメロシアニン色素共重合体は、グレースケール感度０．８〜１．９ｍＪ／ｃｍ２であり、比較化合物のグレースケール感度８．６ｍＪ／ｃｍ２にくらべて、系全体に対する色素重量部が低下しているにもかかわらず、４倍以上の高感度化が達成された。また、メロシアニン色素共重合体を用いた光重合組成物は、色素自体の存在量が減少したにもかかわらず、比較化合物を用いた光重合組成物と比べ感度が向上したことで、色素自体の色を容易に消滅させることが可能となることから、消色性について優位に働いていると考えられる。
【００８５】
〈実験例２：ホログラム評価〉（1）体積型ホログラムの作製下記成分を混合し、体積型ホログラム記録用感光性組成物を得た。増感色素は、本発明のメロシアニン色素共重合体（化学式１３）を用いた。比較化合物としてメロシアニン色素単量体（化学式１２）を用いた。＜組成＞  ビスフェノール系エポキシ樹脂（昭和高分子製） １００重量部  アクリレート系モノマー（アボガド製）  １００重量部  ジフェニルヨードニウム塩（アボガド製）       ５重量部  メチルエチルケトン（和光純薬製）          １００重量部  増感色素                                  ０．２重量部  
【００８６】
（２）体積型ホログラム記録用感光性媒体の作製上記体積型ホログラム記録用感光性組成物を、厚さ１０mmのガラス上にアプリケーターにて塗布し、乾燥時膜厚が１５μmのホログラム記録用組成物層を形成し、体積型ホログラム記録用感光性媒体を作製した。体積型ホログラム記録用感光性媒体のホログラム記録用組成物側にポリエチレンテレフタレート（以下「PET」と略記する。）フィルムを保護膜としてラミネートした。  
【００８７】
（3）体積型ホログラムの作製  ガラス基板側から４８８nmアルゴンレーザー光を入射して干渉露光を行い、体積型ホログラムを記録した。次いで、キセノンランプを照射することにより干渉光を固定して、体積型ホログラムを作製した。体積型ホログラムの作製に要する総露光量（ｍＪ）を表２に示す。  
【００８８】
【表２】
2006002069.tif 000032
【００８９】
メロシアニン色素共重合体（化学式１３）および、メロシアニン色素単量体（化学式１２）のホログラム感度は、それぞれ、体積型ホログラム作製に要する総露光量が、２７mJ、７２mJであることから、本発明のメロシアニン色素共重合体は、比較対照化合物と比べて3倍程度の高感度化が達成されたことがわかる。またグレースケール評価結果と同様に、色素自体の存在量が減少したにもかかわらず，単量体の場合と比べ感度が向上したため、光増感剤としての機能を果たした後、後工程において色素自体の色を容易に消滅させることが可能となることから、消色性についても向上が認められ、ホログラム記録用感光材料として有利に使用できる。さらにまた、本発明のメロシアニン色素共重合体は、共重合化することにより、色素単量体に比べ、ホログラムなどの光化学的重合に汎用される溶剤に対する溶解性および、その他の配合成分との相溶性の向上が確認された。  
【００９０】
その他にも、例えば、情報表示装置、印刷、印刷回路、集積回路、光記録媒体を始めさまざまな分野において、光増感剤、吸収剤として有利に使用できる。